Brevet FR3049762A1 — publié le 20171006

STRUCTURE SEMI-CONDUCTRICE A BASE DE MATERIAU III-N DOMAINE DE L'INVENTION La présente invention concerne une structure semi-conductrice à base de matériaux III-N. ARRIERE PLAN TECHNOLOGIQUE DE L'INVENTION Les structures semi-conductrices à base de matériaux III-N sont notamment utiles pour recevoir des transistors du type HEMT (« High Electron Mobility Transistor » selon la terminologie anglo-saxonne ou transistor à haute mobilité d'électrons) qui trouvent leur application par exemple comme interrupteur dans les convertisseurs de puissance. On connaît du document « High electron mobility transistor based on a GaN-AlGaN heterojunction » M. A. Kahn et al, Applied Physics Letters, volume 63, numéro 9 du 30 août 93, une structure semi-conductrice 1 munie d'un tel transistor HEMT. Comme cela est représenté schématiquement sur la figure 1, cet ensemble est composé : - d'un substrat de saphir 2 et d'une couche principale d'AIN 3 formant la structure semi-conductrice 1 ; - d'une hétérojonction constituée d'une couche canal 5 en GaN et d'une couche barrière 6 d'AlGaN formées successivement sur la structure semi-conductrice ; - d'électrodes de source S, de drain D et de grille G sur/dans l'hétérojonction. L'état électriquement passant du transistor entre la source S et le drain D est commandé par la tension appliquée à la grille G. Ainsi, lorsque la tension appliquée sur la grille G excède une tension seuil Vt, le transistor est passant. Dans 3049762 2 le cas d'application de puissance, plusieurs ampères voire plusieurs dizaines d'ampères peuvent circuler dans la couche canal entre la source S et le drain D. La tension VDS qui se développe dans ce cas entre ces deux électrodes est de l'ordre 5 de quelques volts à quelques dizaines de volts, et est liée à la résistivité du matériau de la couche canal. Lorsque la tension appliquée sur la grille G est inférieure à la tension seuil Vt, le transistor est bloquant. 10 Dans le cas d'application de puissance, la tension VDS qui s'applique aux bornes des électrodes de source S et de drain D peut alors atteindre quelques centaines de volts à quelques milliers de volts. Le courant de fuite circulant entre la source S et le drain D est faible, de l'ordre de quelques 15 nanoampères par mm de largeur de grille. En contrôlant la tension de grille, le transistor peut être commuté très rapidement (en quelques nanosecondes) entre un état passant et un état bloquant. 20 Plusieurs problèmes limitent toutefois la diffusion de cette technologie. Comme on l'a vu, à l'état bloquant, une forte tension 25 s'applique aux bornes des électrodes de source S et de drain D. Cela conduit à la formation d'un champ électrique dont les lignes pénètrent très en profondeur dans la couche principale 3 et le substrat 2. Un champ électrique qui peut être d'intensité importante se développe alors entre l'électrode de 30 drain D et le substrat 2, notamment dans l'épaisseur de la couche principale 3, et entre la source S et le drain D. Afin d'éviter que l'intensité de ce champ n'excède la valeur critique (appelée champ de claquage) au-delà duquel le matériau ne peut plus le soutenir, on doit prévoir de séparer 35 le drain D et la source S d'une distance suffisante d pour que, pour une tension donnée VDS, l'intensité du champ E = VDS/d soit inférieur au champ de claquage. De la même manière, on doit prévoir de fournir une couche principale 3 d'épaisseur 3049762 3 suffisante pour que la tension qui se développe entre le substrat 2 et le drain D (qui peut être de l'ordre de VDS) conduisent à une intensité du champ dans les matériaux en jeu qui soit également inférieure au champ de claquage. 5 Il est relativement aisé de choisir la distance d séparant l'électrode de drain D de la source S lors de la conception du transistor. Ainsi, pour une tension VDS de l'ordre de 400 V à 2000 V, on peut choisir une distance d de 10 l'ordre de 5 à 20 microns. Fournir une structure semi-conductrice 1 présentant une couche principale 3 en matériaux III-N suffisamment épaisse (de l'ordre de 3 microns ou plus) est toutefois bien plus 15 difficile, notamment lorsque le substrat 2 est choisi en silicium plutôt qu'en saphir, pour des raisons de disponibilité et de coût. À ce titre, les documents EP1290721 et W02013001014 20 fournissent des exemples de techniques connues permettant de faire croître une couche principale 3 épaisse d'un matériau III-N sur un substrat 2 qui peut être en silicium. Ces techniques comprennent l'insertion dans la couche tampon en matériaux III-N d'au moins une couche intercalaire, également 25 en matériau III-N, dont la nature est choisie pour mettre en compression une partie de la couche tampon avec laquelle elle est en contact. Un autre problème qui limite la diffusion de la 30 technologie, concerne le courant de fuite circulant, dans l'épaisseur de la couche principale 3, entre la source S et le drain D lorsque le transistor est à l'état bloquant. Bien entendu, on souhaiterait que ce courant soit le plus petit possible. C'est pourquoi la couche principale 3 est 35 généralement dopée à l'aide d'un dopant de type p, tel que du fer, du carbone ou du magnésium, pour la rendre résistive et limiter de la sorte la circulation des courants de fuite. 3049762 4 L'expérience montre toutefois que malgré ce dopage résistif, la structure 1 peut présenter un courant de fuite excessif pour les applications visées. 5 OBJET DE L'INVENTION La présente invention vise à pallier tout ou partie des inconvénients précités. Elle vise en particulier à fournir une 10 structure semi-conductrice présentant, sur un substrat support, une couche principale épaisse et très résistive afin de pouvoir former un transistor pouvant supporter des tensions importantes, et limitant l'intensité des courants de fuite. 15 3049762 5 BREVE DESCRIPTION DE L'INVENTION En vue de la réalisation de l'un de ces buts, l'objet de l'invention propose une structure semi-conductrice à base de 5 matériaux III-N comprenant : un substrat support ; une couche principale en matériau III-N, la couche principale comportant une première section disposée sur le substrat support et une seconde section disposée sur la 10 première section; une couche intercalaire en matériau III-N disposée entre la première section et la seconde section pour mettre en compression la seconde section de la couche principale. 15 Cette structure est remarquable en ce que la couche intercalaire est composée d'une couche inférieure disposée sur la première section et d'une couche supérieure, disposée sur la couche inférieure, constituée d'un super réseau. 20 La couche intercalaire composée de la sorte se montre particulièrement efficace pour limiter le courant de fuite ou la densité de courant de fuite dans la structure. Selon d'autres caractéristiques avantageuses et non 25 limitatives de l'invention, prises seules ou selon toute combinaison techniquement réalisable : - La structure semi-conductrice la couche inférieure est constituée d'un super réseau, différent du super réseau 30 constituant la couche supérieure, OU d'une couche homogène ; - le paramètre de maille du matériau formant la couche inférieure est plus petit que le paramètre de maille du 35 matériau formant la couche supérieure ; - le paramètre de maille du matériau formant la couche supérieure est plus petit que le paramètre de maille du 3049762 6 matériau formant la seconde section de la couche principale ; - la couche principale et la couche intercalaire sont 5 monocristallines ; - La structure semi-conductrice comporte une seconde couche intercalaire sur la seconde section de la couche principale et une troisième section de la couche 10 principale disposée sur la seconde couche intercalaire ; - la seconde couche intercalaire est composée d'une couche homogène, d'un super réseau, ou d'une combinaison de tels éléments ; 15 - au moins la couche supérieure comprend un dopant de type p ; - le substrat support présente un coefficient de dilatation 20 thermique inférieur à celui de la couche principale. L'invention concerne également une plaquette de semi25 conducteur ou un dispositif intégré comprenant une structure semi-conductrice telle que présentée. BREVE DESCRIPTION DES DESSINS 30 D'autres caractéristiques et avantages de l'invention ressortiront de la description détaillée de l'invention qui va suivre en référence aux figures annexées sur lesquels : 35 - la figure 1 représente une structure semi-conductrice munie d'un transistor HEMT selon l'état de la technique ; 3049762 7 - la figure 2 représente une structure semi-conductrice à base de matériaux III-N conforme à l'invention; - la figure 3 représente une autre structure semi- 5 conductrice à base de matériaux III-N conforme à l'invention; - la figure 4 illustre graphiquement les performances en courant de fuite d'une structure semi-conductrice 10 conforme à l'invention. DESCRIPTION DETAILLEE DE L'INVENTION 15 Par souci de simplification de la description à venir, les mêmes références sont utilisées pour des éléments identiques ou assurant la même fonction dans les différents modes de mise en oeuvre de l'invention ou dans l'exposé de l'état de la technique. 20 La figure 2 représente une structure semi-conductrice 1 à base de matériaux III-N conforme à l'invention. La structure semi-conductrice 1 peut prendre la forme 25 d'une plaquette de semi-conducteur circulaire de dimension normalisée par exemple de 150 mm, 200 mm voire même 300 mm. Mais l'invention n'est nullement limitée à cette forme ou à ces dimensions. Ainsi, dans le cas où la structure semiconductrice 1 fait partie d'un dispositif intégré singularisé, 30 fini ou semi-fini, elle prendra la forme d'un bloc de matériau, rectangulaire ou carré, de quelques millimètres à quelques centimètres de côté, aux dimensions du dispositif intégré. 35 Quelle que soit sa forme, la structure semi-conductrice 1 comprend un substrat support 2 apte à recevoir des couches cristallines en matériau III-N, par épitaxie. Pour des raisons de coût et de disponibilité, le substrat support 2 est 3049762 8 avantageusement en silicium monocristallin, et de préférence d'orientation cristalline (111). Mais l'invention n'est pas limitée à ce matériau et à cette orientation, alternativement, il peut s'agir de carbure de silicium, de nitrure de gallium 5 massif, de silicium (110) ou (001) ou encore d'un substrat avancé du type silicium sur isolant ou carbure de silicium sur isolant. La structure 1 comprend également, sur le substrat 10 support 2, une couche principale 3 monocristalline en matériau III-N. Par matériau III-N, on entend tout matériau, alliage ou empilement de matériau ou d'alliage de la forme générique BwAlxGayInzN avec w+x+y+z=1. La couche principale 3 comporte une première section 3a disposée sur le support 2 et une seconde 15 section 3b disposée sur la première section 3a. La nature de la couche principale 3 n'est pas nécessairement identique sur toute son épaisseur. Ainsi, les sections 3a, 3b peuvent présenter des compositions différentes 20 l'une de l'autre. Par ailleurs, chaque section 3a, 3b peut également être composée d'une pluralité de sous-couches de composition ou de nature différentes les unes des autres. La couche principale 3 fournit une épaisseur de 25 matériau permettant d'éloigner du substrat support 2 un dispositif intégré formé sur la structure 1. On limite ainsi l'intensité du champ électrique qui se développe entre le substrat support 2 et l'électrode de source S ou de drain D, pour une tension donnée, lorsque ce dispositif est en 30 fonctionnement. De manière avantageuse, l'épaisseur de la couche principale 3 (c'est-à-dire l'épaisseur de matériau comprise entre la face supérieure du substrat support 2 et la face 35 libre de la structure semi-conductrice 1) est supérieure à 3 microns, ou 5 microns ou 10 microns. Une épaisseur importante permet de former sur la structure semi-conductrice 1 un dispositif intégré qui peut être soumis à une tension 3049762 9 importante sans risquer de claquer (supérieure par exemple à 1000 V). Préférentiellement, et afin de limiter les courants de 5 fuite pouvant circuler dans la structure 1 lorsque celle-ci est munie d'un dispositif intégré, la couche principale 3 est dopée pour la rendre résistive. Il peut s'agir par exemple d'un dopage au carbone dont la concentration dans la couche principale peut être comprise entre 5. 10^18 et 5. 10^19 10 at/cm^3. Il peut s'agir également d'un autre dopage de type p, par exemple au fer ou au magnésium. Cette concentration n'est pas nécessairement uniforme dans la couche principale 3 et dans les sections de la couche 15 principale 3a, 3b. Elle peut varier au sein de cette couche et/ou de ces sections 3a, 3b, notamment selon une direction perpendiculaire au substrat support 2. A titre d'exemple, la section 3a de la couche 20 principale 3 qui est en contact avec le substrat support 2 peut comprendre en contact avec ce support 2 une première sous-couche de nucléation de quelques centaines de nm d'épaisseur, par exemple en AIN, (non représenté sur la figure 2) facilitant l'épitaxie du reste de la couche principale 3 25 sur le substrat support 2. Cette sous-couche de nucléation en AIN est particulièrement utile lorsque le support 2 est en silicium. La section 3a peut également comprendre, sur la sous-couche de nucléation, une ou plusieurs autres sous-couches, par exemple du GaN ou de AlGaN, de composition 30 homogène ou sous la forme de super réseau (ces termes seront définis ultérieurement). Comme cela est rappelé dans les documents présentés de l'état de la technique, la différence des coefficients de 35 dilatation thermique pouvant exister entre le substrat support 2 et la couche principale 3 monocristalline peut conduire à la génération de contraintes importantes dans ces éléments au cours de la formation en température de la couche principale 3 3049762 10 et/ou suite à sa formation, et tout particulièrement lors du refroidissement de la structure. Lorsque le substrat support 2 présente un coefficient de dilatation thermique inférieur à celui de la couche principale 3, cette couche est soumise, 5 après sa formation en température et son retour à température ambiante, à des contraintes extensives pouvant conduire à sa fissuration. C'est notamment le cas lorsque la couche principale 3 présente une épaisseur supérieure à quelques microns. 10 Afin de limiter cet effet et prévenir l'apparition de fissures dans la couche principale 3 qui rendraient la structure semi-conductrice 1 inapte à recevoir un dispositif intégré, l'invention prévoit, intercalées dans la couche 15 principale 3, une couche intercalaire 4 monocristalline en matériau III-N disposée entre la première section 3a et la seconde section 3b. Cette couche intercalaire 4 est configurée pour mettre en compression la seconde section 3b de la couche principale 3, au cours de sa formation en température (par 20 épitaxie). Cette compression compense lors du retour à température ambiante les contraintes extensives pouvant conduire à sa fissuration lorsque le substrat support 2 présente un coefficient de dilatation thermique inférieure à la couche principale 3. 25 Selon l'invention, la couche intercalaire 4 est composée d'une couche inférieure 4a disposée sur la première section 3a de la couche principale 3 et d'une couche supérieure 4b disposée sur, et en contact avec, la couche 30 inférieure 4a. Pour permettre la mise en compression de la seconde section 3b de la couche principale 3, la nature et la composition de la couche intercalaire 4 sont choisies pour que 35 le paramètre de maille du matériau formant la couche inférieure 4a soit plus petit que le paramètre de maille du matériau formant la couche supérieure 4b. Celui-ci est choisi 3049762 11 pour être plus petit que le paramètre de maille du matériau formant la seconde section 3b. La couche inférieure 4a peut être constituée d'une couche de composition homogène. Alternativement, elle peut 5 être constituée d'un super réseau. La couche supérieure 4b est quant à elle constituée d'un super réseau. Dans le cas où à la fois la couche inférieure 4a et la couche supérieure 4b sont des super 10 réseaux, celles-ci présentent des paramètres de maille moyen différents, de sorte qu'il est possible de distinguer deux couches distinctes l'une de l'autre dans l'empilement. Par « super réseau », et selon la définition usuelle dans 15 le domaine du semi-conducteur, on entend un empilement périodique de couches de faible épaisseur, typiquement de quelques nanomètres et par exemple comprises entre 0,5 et 20 nm. Comme cela est bien connu en soi, une couche formée en super réseau est assimilable, macroscopiquement, à une couche 20 de composition homogène, comme cela peut être révélé par une analyse en diffraction aux rayons X. On précise que le paramètre de maille d'une couche en super réseau correspond au paramètre de maille de la couche homogène équivalente (dont la composition peut être révélée par diffraction aux rayons X). 25 Similairement à ce qui avait été exposé pour la couche principale 3, et pour les mêmes raisons, les couches inférieures et/ou supérieures 4a, 4b sont avantageusement dopées (type p) pour les rendre résistives. Il peut s'agir 30 d'un dopage carbone, fer ou magnésium dans une concentration qui peut être comprise entre 5.10^18 et 5.10^19 at/cm^3. La couche intercalaire 4 présente une épaisseur qui peut être comprise entre 10 nm et 1000 nm, ou entre 200 nm et 35 1000nm afin de conserver la mise en compression effective des parties de la section 3a de la couche principale 3. 3049762 12 Former la couche supérieure 4b, et le cas échéant la couche inférieure 4a, sous la forme de super réseau plutôt que sous la forme d'une couche homogène présente de nombreux avantages. 5 Tout d'abord, la demanderesse a observé qu'il était possible de doper fortement cette couche (par exemple avec du carbone et dans la gamme précitée de concentration de 5.10^18 à 5.10^19 at/cm^3) sans endommager la qualité cristalline de 10 ces couches. Il est en effet parfois observé qu'une concentration importante de dopant dans une couche homogène de matériau III-N, peut conduire à former des trous ou d'autres défauts 15 morphologiques de surface. Ces défauts ont pour conséquence de rendre la structure semi-conductrice qui les contient inapte à recevoir un dispositif intégré, et notamment un dispositif de puissance, performant. Ils conduisent à des courants de fuite importants et une tension de claquage réduite. 20 La couche supérieure 4b réalisée sous la forme de super réseaux prévient l'apparition de ces défauts même lorsque ces couches sont dopées à forte concentration. Avantageusement, au moins cette couche est dopée à forte concentration (par 25 exemple avec du carbone et dans la gamme précitée de concentration de 5.10^18 à 5.10^19 at/cm^3). On peut alors fournir une couche intercalaire 4 et une structure semiconductrice 1 très résistive qui limitent les courants de fuite d'un dispositif intégré formé sur cette structure 1. 30 De plus, les nombreuses interfaces qui composent l'empilement de couches formant le super réseau apparaissent bénéfiques à l'isolation et la limitation des courants de fuites de la structure semi-conductrice 1. Elles préviennent 35 ou limitent notamment l'apparition d'un plan électronique conducteur (qui favorise l'écoulement de courants de fuite) sous la couche supérieure 4b (et sous la couche inférieure 4a lorsque celle-ci est formée d'un super réseau) qui apparaît 3049762 13 parfois lorsque la couche intercalaire 4 est constituée d'une couche homogène (formant hétérojonction avec la couche sous-jacente) de l'état de la technique. D'une manière générale, la couche supérieure 4b en super réseau forme une barrière 5 efficace aux porteurs libres de la structure semi-conductrice. D'une manière générale, le super réseau constituant la couche supérieure 4b et, le cas échéant, la couche inférieure 4a, peut être formé d'une répétition d'un motif, le motif 10 comprenant au moins deux couches. La première couche présente la forme générale AlwiGaNxiInyiBzCq avec wl+xl+yl+zl=1 et la deuxième couche présente la forme générale Alw2GaNx2Iny2Bz2N avec w2+x2+y2+z2=1. Les natures des deux couches sont différentes c'est-à-dire que deux au moins des couples (wl, w2) ;(xl, 15 x2) ; (yl, y2) ; (zl, z2) sont différents. Chaque couche composant le motif présente une très faible épaisseur, inférieure à 5 nm et généralement comprise entre 0,5 nm et 5 nm, de manière à être inférieure à son 20 épaisseur critique et limiter la formation de dislocations. Les épaisseurs des couches du motif peuvent être identiques entre elles ou différentes. Le motif constituant la couche supérieure 4b peut être 25 répété de 2 à 500 fois, suivant les épaisseurs respectives des couches qui la compose, de sorte à former une couche supérieure 4b d'épaisseur comprise entre 10 et environ 1000 nanomètres. Il en va de même pour le motif constituant la couche inférieure 4a, lorsque celle-ci est formée d'un super 30 réseau. La couche intercalaire 4 est préférentiellement placée centralement dans l'épaisseur de la couche principale 3, 35 c'est-à-dire que les épaisseurs de la première section 3a et de la seconde section 3b peuvent être sensiblement identiques (à 50% près). On contrôle ainsi de manière efficace les 3049762 14 contraintes qui se développent dans le matériau au cours de sa fabrication. À titre d'exemple, on peut prévoir d'insérer la couche 5 intercalaire 4 dans la couche principale 3 de sorte que les sections 3a, 3b présentent chacune une épaisseur inférieure à 2 microns, 2,5 microns ou encore 3 microns. La structure semi-conductrice 1 peut présenter plus 10 d'une couche intercalaire, notamment lorsque l'épaisseur de la couche principale 4 est importante, en particulier supérieure à 5 microns. Ainsi, la figure 3 représente une structure semi- 15 conductrice 1' comprenant une structure 1 en tout point similaire à celle représentée sur la figure 2 qui vient d'être décrite en détail. Sur cette structure 1, et plus précisément sur la seconde section 4b de la couche principale, on a formé une seconde couche monocristalline intercalaire 4c, sur 20 laquelle est disposée une troisième section 3c de la couche principale 3 monocristalline. La seconde couche intercalaire 4c met en compression la troisième section 3c de la couche principale. Le matériau qui compose la seconde couche intercalaire présente un paramètre de maille inférieur au 25 matériau qui compose la troisième section 3c de la couche principale. La seconde couche intercalaire 4c peut prendre toute forme adaptée : elle peut être composée ou constituée d'une 30 couche homogène, d'un super réseau, ou d'une combinaison de tels éléments. Elle peut notamment être composée d'une couche inférieure et d'une couche supérieure similairement à ce qui a été décrit en relation avec couche intercalaire 4. 35 On pourra empiler autant de fois que nécessaire, sur la structure semi-conductrice 1, une structure composée d'une couche intercalaire 4c et d'une section 3c pour former une 3049762 15 couche principale 3 d'épaisseur importante et de qualité cristalline satisfaisante. 5 Quel que soit l'empilement choisi, la structure semi- conductrice 1, 1' de l'invention est réalisée par croissance, par exemple par épitaxie en phase vapeur (« Metal Organic Chemical Vapor Deposition » selon la terminologie anglo-saxonne) ou par épitaxie par jets moléculaires (« Molecular 10 Beam Epitaxy » selon la terminologie anglo-saxonne). Pour procéder à la croissance de la couche principale 3 et des couches intercalaires 4a, 4b, 4c on place le substrat support 2 (ou une pluralité de substrats supports) dans une 15 chambre de dépôt d'un équipement conventionnel. Comme cela est bien connu en soi, le substrat support 2 peut être préparé avant dépôt pour éliminer une couche d'oxyde natif de sa surface. 20 Dans le cas d'un dépôt selon la technologie MOCVD, la chambre est traversée par des flux de gaz précurseur et porteur, en température de l'ordre de 1000°C, et maintenue à une pression de l'ordre de 100 mbar. Les conditions de 25 croissance, c'est à dire la température, la pression, les flux de gaz permettent de choisir la composition et l'épaisseur de chaque élément de l'empilement formant la structure 1, 1'. A titre d'exemple, le gaz précurseur de l'élément Ga peut être du tri-méthylgallium (de composition Ga(CH3)3) ou du tri- 30 éthylgallium (de composition Ga(C2H5)3) ; le gaz précurseur de l'élément Al peut être du tri-méthylaluminium (de composition Al2(CH3)6) ou de tri-éthylaluminium (de composition Al2(C2H5)6), le précurseur de l'élément III peut être de l'ammoniac (NH3) ; et le gaz porteur peut comprendre ou être constitué 35 d'hydrogène et/ou d'azote. Lorsqu'au moins un gaz précurseur est carboné, comme ceux qui ont été listés à titre d'exemple ci-dessus, les 3049762 16 conditions de croissance permettent également de contrôler la proportion de carbone qui s'incorpore dans les couches au cours de la croissance pour les doper intrinsèquement. Alternativement, on peut utiliser une source de dopage 5 extrinsèque de type p additionnelle pour rendre certaines couches résistives. Il peut s'agir de source de dopant au fer, au carbone ou encore au magnésium. Dans le cas d'un dopage au carbone, la source de dopage extrinsèque peut être du CC14, CBr4, C2H2, C2H4, C6H12, etc. 10 Exemple 1 Dans une chambre de dépôt d'un réacteur MOCVD de type 15 Aixtron ou Veeco, on place une plaquette de 200 mm de silicium 111. On forme tout d'abord sur cette plaquette une couche de nucléation d'AIN de 100 à 300 nm d'épaisseur. Puis on forme une couche principale de 5 microns de GaN sur la couche de nucléation. Intercalés dans cette couche principale, on a 20 formé, à deux microns du support, une couche intercalaire 4. Cette couche intercalaire est constituée d'une couche inférieure 4a de constitution homogène d'AIN de l7nm d'épaisseur. Sur cette couche inférieure 4a, on forme une couche supérieure 4b sous la forme d'un super réseau composé 25 de 100 répétitions d'un motif formé d'une première couche de A1GaN présentant une concentration d'Al de 20% de 1 nm d'épaisseur, et d'une seconde couche de GaN de 1 nm d'épaisseur. 30 La couche intercalaire 4 présente donc une épaisseur de 217 nm et la couche supérieure 4b en super réseau est assimilable macroscopiquement à une couche d'AlGaN homogène dont la teneur en aluminium est de 10 %. Cette couche présente un paramètre de maille plus petit que celui du GaN constituant 35 la couche principale 3 et permet de maintenir en compression la section de cette couche principale 3 avec laquelle elle est en contact. 3049762 17 Dans cet exemple, la couche principale 3 et les couches intercalaires 4a, 4b sont toutes dopées en carbone, dans une concentration de l'ordre de 10^19 at/cm^3 au cours de leurs croissances. La couche principale 3 de GaN présente une 5 qualité cristalline satisfaisante, elle ne présente notamment pas de fissure qui la rendrait inapte à recevoir un dispositif intégré. Exemple 2 10 Cet exemple est identique à l'exemple précédent, mais cette fois la couche intercalaire est constituée d'une couche inférieure 4a en super réseau. Ainsi, la couche inférieure 4a est composée de 10 répétitions d'un motif formé d'une première 15 couche de AIN de 1 nm d'épaisseur et d'une seconde couche de GaN de 0,5 nm d'épaisseur. La couche inférieure 4a en super réseau est assimilable macroscopiquement à une couche d'AlGaN homogène de 15 nm d'épaisseur dont la teneur en aluminium est de 66 %. 20 Exemple 3 Cet exemple concerne une structure semi-conductrice présentant deux couches intercalaires. Dans l'exemple 3, on 25 forme sur la structure semi-conductrice de l'exemple 1 une seconde couche intercalaire constituée d'une couche homogène d'AlGaN présentant une concentration de 80% d'aluminium et d'épaisseur 20nm. Sur la couche d'AlGaN on forme une troisième section de GaN présentant 1 micron d'épaisseur. 30 Exemple 4 Cet exemple est une structure alternative à celle présentée à l'exemple 3. Dans cet exemple 4, la seconde couche 35 intercalaire est constituée d'un super réseau. Le super réseau est formé de 5 répétitions d'un motif formé d'une couche d'AIN de 2nm et d'une couche d'AlGaN (60% d'Al) de 2nm. 3049762 18 Contre exemple 1 Ce contre-exemple est similaire à la structure de l'exemple 1 dans laquelle la couche supérieure 4b en super 5 réseau a été remplacée par une couche supérieure homogène d'AlGaN (de teneur en Aluminium de 10%) de 200nm. En d'autres termes, la seule différence entre la structure semiconductrice de l'exemple 1 et du contre-exemple 1 est que dans l'exemple 1 la couche supérieure est réalisée sous la forme 10 d'un super réseau, et que dans le contre-exemple 1, la couche supérieure est réalisée sous la forme d'une couche homogène. La figure 4 illustre graphiquement les performances en densité de courant de fuite de la structure de l'exemple 1 et 15 de la structure du contre-exemple 1. L'axe des abscisses représente une tension verticale (exprimée en volts) appliquée de part et d'autre de la structure, c'est à dire entre d'une part la face libre du 20 substrat support 2 et d'autre part la face libre de la couche principale 3. L'axe des ordonnées représente la densité de courant circulant entre ces deux surfaces (exprimée en Ampère/mm^2 et sur une échelle logarithmique). 25 La densité de courant de fuite suivant la tension appliquée dans le cas de la structure semi-conductrice de l'exemple 1 est représentée sur ce graphe par le trait plein. La densité de courant de fuite suivant la tension appliquée dans le cas de la structure semi-conductrice du contre-exemple 30 1 est représentée sur ce graphe par le trait pointillé. Les mesures ont été réalisées à température ambiante. On observe que la structure de l'exemple 1 permet de gagner environ une décade de densité de courant, quelle que 35 soit la tension appliquée jusqu'au moins 1000 Volts. On comprend donc qu'un dispositif intégré (tel qu'un dispositif HEMT) présentant une géométrie déterminée formé sur la structure de l'exemple 1 présentera un courant de fuite 3049762 19 environ dix fois moindre que le même dispositif, présentant donc la même géométrie, et formé sur la structure du contre-exemple 1. 5 Bien qu'on ait illustré les bénéfices de la structure semi-conductrice 1 dans une application de puissance lorsqu'elle est munie d'un dispositif intégré de type HEMT, l'invention n'est nullement limitée à cette application ou à ce type de dispositif. Ainsi, on pourra tirer profit de la 10 structure semi-conductrice 1 de l'invention dans le domaine des radiofréquences, des diodes électroluminescentes et pour tout autre application ou dispositif pour lesquels les propriétés électriques présentées sont avantageuses. REVENDICATIONS1. Structure semi-conductrice (1) à base de matériaux III-N comprenant : - un substrat support (2) ; - une couche principale (3) en matériau III-N, la couche principale (3) comportant une première section (3a) disposée sur le substrat support (2) et une seconde section (3b) disposée sur la première section (3a); - une couche intercalaire (4) en matériau III-N disposée entre la première section (3a) et la seconde section (3b) pour mettre en compression la seconde section (3b) de la couche principale ; la structure (1) étant caractérisée en ce que la couche intercalaire (4) est composée d'une couche inférieure (4a) disposée sur la première section (3a) et d'une couche supérieure (4b), disposée sur la couche inférieure (4a), constituée d'un super réseau. 2. Structure semi-conductrice (1) selon la revendication 1 dans laquelle la couche inférieure (4a) est constituée d'un super réseau, différent du super réseau constituant la couche supérieure (4b). 3. Structure semi-conductrice (1) selon la revendication 1 dans laquelle la couche inférieure (4a) est constituée d'une couche homogène. 4. Structure semi-conductrice (1) selon l'une des revendications précédentes dans lequel paramètre de maille du matériau formant la couche inférieure (4a) est plus petit que le paramètre de maille du matériau formant la couche supérieure (4b). 5. Structure semi-conductrice (1) selon l'une des revendications précédentes dans lequel paramètre de maille du matériau formant la couche supérieure (4b) est plus petit 3049762 21 que le paramètre de maille du matériau formant la seconde section (3b) de la couche principale (3). 6. Structure semi-conductrice (1) selon l'une des 5 revendications précédentes dans laquelle la couche principale (3) et la couche intercalaire (4) sont monocristallines. 7. Structure semi-conductrice (1) selon l'une des 10 revendications précédentes comportant une seconde couche intercalaire (4c) sur la seconde section (3b) de la couche principale (3) et une troisième section (3c) de la couche principale disposée sur la seconde couche intercalaire (4c). 15 8. Structure semi-conductrice (1) selon la revendication précédente dans laquelle la seconde couche intercalaire est composée d'une couche homogène, d'un super réseau, ou d'une combinaison de tels éléments. 20 9. Structure semi-conductrice (1) selon l'une des revendications précédentes dans laquelle au moins la couche supérieure (4b) comprend un dopant de type p. 10. Structure semi-conductrice (1) selon l'une des 25 revendications précédentes dans laquelle le substrat support (2) présente un coefficient de dilatation thermique inférieur à celui de la couche principale (3) 11. Plaquette de semi-conducteur comprenant une structure 30 semi-conductrice (1) selon l'une des revendications précédentes. 12. Dispositif intégré comprenant une structure semiconductrice (1) selon l'une des revendications précédentes. 35